시판 되 고 있 는 캐 패시 터 용 의 셀룰로오스 세 퍼 레이터 ( 평 량 19 . 7 g / m 2 , 두께 42 ㎛, 밀도 0 . 47 g / cm 3 ) 를 사용 하 고 , 전극 유닛 의 건조 를 온도 150 ℃ 에서 행한 것 이외 에 는 상기 실시 예 1 과 동일 한 방법 으로 캐 패시 터 를 제조 하 고 , 실시 예 1 과 동일 하 게 하 여 특성 을 측정 하 였 다 . 이 들 결과 를 하 기 표 2 에 나타내 었 다 .